(57)【要約】  本発明のグリーンシート形成用剥離フィルムは、グリーンシートの形成に用いられるグリーンシート形成用剥離フィルム（１）であって、基材（１１）と、前記基材（１１）の片面に設けられた剥離剤層（１２）とを備え、前記剥離剤層は、（Ａ）エネルギー線硬化性化合物と、（Ｂ）疎水化シリカゾルと、（Ｃ）剥離付与成分と、を含有する剥離剤形成用材料の硬化物からなることを特徴とするものである。
2018163923.tif 000002
【特許請求の範囲】
【請求項１】
グリーンシートの形成に用いられるグリーンシート形成用剥離フィルムであって、
基材と、前記基材の片面に設けられた剥離剤層とを備え、
前記剥離剤層は、（Ａ）エネルギー線硬化性化合物と、（Ｂ）疎水化シリカゾルと、（Ｃ）剥離付与成分と、を含有する剥離剤形成用材料の硬化物からなる
ことを特徴とするグリーンシート形成用剥離フィルム。
【請求項２】
請求項１に記載のグリーンシート形成用剥離フィルムにおいて、
前記（Ｂ）疎水化シリカゾルの平均粒子径が、１０ｎｍ以上１００ｎｍ以下である
ことを特徴とするグリーンシート形成用剥離フィルム。
【請求項３】
請求項１または請求項２に記載のグリーンシート形成用剥離フィルムにおいて、
前記（Ｂ）疎水化シリカゾルの塗膜を形成した場合、前記塗膜に対する水の接触角が１００°以上である
ことを特徴とするグリーンシート形成用剥離フィルム。
【請求項４】
請求項１から請求項３のいずれか１項に記載のグリーンシート形成用剥離フィルムにおいて、
前記剥離剤層の平均厚さが、０．２μｍ以上２μｍ以下である
ことを特徴とするグリーンシート形成用剥離フィルム。
【請求項５】
請求項１から請求項４のいずれか１項に記載のグリーンシート形成用剥離フィルムにおいて、
前記剥離剤層の外表面の算術平均粗さＲａが８ｎｍ以下であり、かつ、前記剥離剤層の外表面の最大突起高さＲｐが５０ｎｍ以下である
ことを特徴とするグリーンシート形成用剥離フィルム。
【発明の詳細な説明】
【技術分野】
【０００１】
本発明は、グリーンシート形成用剥離フィルムに関する。
【背景技術】
【０００２】
剥離フィルムは、一般に基材と剥離剤層とから構成される。グリーンシートは、このような剥離フィルム上に、セラミックス粒子とバインダー樹脂とを有機溶剤に分散させ、溶解させたセラミックスラリーを塗工して乾燥することで製造される。また、製造されたグリーンシートは、剥離フィルムから剥離して、セラミックコンデンサの製造に用いられる。
また、剥離フィルムを用いてグリーンシートを製造する場合、剥離フィルムの表面の凹凸がグリーンシートに転写されることで、グリーンシートの表面にピンホールが生じるなどの問題があった。そこで、剥離フィルムには、表面の凹凸が少ないという平滑性が求められている。一方で、近年のセラミックコンデンサの小型化、高密度化に伴って、グリーンシートの更なる薄膜化が求められている。そして、グリーンシートの更なる薄膜化により、剥離フィルムには、平滑性の更なる向上が求められている。【０００３】
しかしながら、剥離フィルムの平滑性を向上させるほど、ブロッキングが発生しやすくなるという問題があった。すなわち、剥離フィルムは、一般に、ロール状に巻かれた状態で保管し、輸送され、グリーンシートを形成する際には、ロール状の状態から繰り出して使用される。そのため、この巻き取った剥離フィルムを繰り出す際には、離形フィルムの表面の剥離剤層と、剥離フィルムの裏面の基材とのブロッキング（貼り付き）が発生しやすくなるという問題があった。このように、平滑性が優れた剥離フィルムにおいては、ブロッキングを防止する性能（アンチブロッキング性）が求められている。
剥離フィルムのアンチブロッキング性を向上させる技術として、例えば、特許文献１には、ポリエステルフィルムの少なくとも片面に、不活性微粒子を含有する離形層を設けた離形フィルムが記載されている。この離形フィルムにおいて、離形層表面の十点平均粗さ（Ｒｚ）は２０〜５００ｎｍである。
【先行技術文献】
【特許文献】
【０００４】
【特許文献１】特開２００４−２５５７０４号公報
【発明の概要】
【発明が解決しようとする課題】
【０００５】
しかしながら、特許文献１に記載の剥離フィルムでは、平滑性と、アンチブロッキング性とを両立できる剥離フィルムは得られなかった。【０００６】
そこで、本発明の目的は、平滑性に優れ、かつ十分なアンチブロッキング性を有するグリーンシート形成用剥離フィルムを提供することである。
【課題を解決するための手段】
【０００７】
本発明の一態様に係るグリーンシート形成用剥離フィルムは、グリーンシートの形成に用いられるグリーンシート形成用剥離フィルムであって、基材と、前記基材の片面に設けられた剥離剤層とを備え、前記剥離剤層は、（Ａ）エネルギー線硬化性化合物と、（Ｂ）疎水化シリカゾルと、（Ｃ）剥離付与成分と、を含有する剥離剤形成用材料の硬化物からなることを特徴とするものである。【０００８】
本発明の一態様に係るグリーンシート形成用剥離フィルムにおいては、前記（Ｂ）疎水化シリカゾルの平均粒子径が、１０ｎｍ以上１００ｎｍ以下であることが好ましい。
本発明の一態様に係るグリーンシート形成用剥離フィルムにおいては、前記（Ｂ）疎水化シリカゾルの塗膜を形成した場合、前記塗膜に対する水の接触角が１００°以上であることが好ましい。
本発明の一態様に係るグリーンシート形成用剥離フィルムにおいては、前記剥離剤層の平均厚さが、０．２μｍ以上２μｍ以下であることが好ましい。
本発明の一態様に係るグリーンシート形成用剥離フィルムにおいては、前記剥離剤層の外表面の算術平均粗さＲａが８ｎｍ以下であり、かつ、前記剥離剤層の外表面の最大突起高さＲｐが５０ｎｍ以下であることが好ましい。【０００９】
本発明によれば、平滑性に優れ、かつ十分なアンチブロッキング性を有するグリーンシート形成用剥離フィルムを提供できる。
【図面の簡単な説明】
【００１０】
【図１】本発明の実施形態に係るグリーンシート形成用剥離フィルムを示す概略断面図である。
【図２】本発明の実施形態に係るグリーンシート形成用剥離フィルムにおいて、疎水化シリカゾルの偏析状態を概念的に説明するための模式図である。
【発明を実施するための形態】
【００１１】
以下、本発明について実施形態を例に挙げて説明する。本発明は実施形態の内容に限定されるものではない。
【００１２】
本実施形態に係るグリーンシート形成用剥離フィルム１（以下「剥離フィルム１」）は、図１に示すように、基材１１と、基材１１の第１の面１１Ａに設けられた剥離剤層１２とを備える。
【００１３】
（基材）
本実施形態に係る基材１１は、第１の面１１Ａと第２の面１１Ｂとを有する。
基材１１を構成する材料としては、特に限定されず、例えば、ポリエステル樹脂（ポリブチレンテレフタレート樹脂、ポリエチレンテレフタレート樹脂およびポリエチレンナフタレート樹脂など）、ポリオレフィン樹脂（ポリプロピレン樹脂およびポリメチルペンテン樹脂など）、およびポリカーボネートなどのプラスチックからなるフィルムなどが挙げられる。基材１１は、単層フィルムであってもよく、同種または異種の２層以上の多層フィルムであってもよい。これらの中でも、加工時または使用時などにおいて、埃などが発生しにくいという観点から、ポリエステルフィルムが好ましく、二軸延伸ポリエチレンテレフタレートフィルムがより好ましい。ポリエステルフィルムを用いて製造した剥離フィルム１を使用して、グリーンシートを製造する場合には、埃などによるセラミックスラリーの塗工不良などを効果的に防止できる。
【００１４】
基材１１には、前記のような材料に加え、フィラーなどを含有させてもよい。フィラーとしては、シリカ、酸化チタン、炭酸カルシウム、カオリン、および酸化アルミニウムなどが挙げられる。これらは１種を単独で用いてもよく、または２種以上を組み合わせて用いてもよい。このようなフィラーを含むことにより、基材１１の機械的強度を付与すると共に、表裏面の滑り性が向上し、ブロッキングを抑制できる。
【００１５】
基材１１の第１の面１１Ａおよび第２の面１１Ｂの表面粗さ（算術平均粗さＲａ１およびＲａ２、並びに、最大突起高さＲｐ１およびＲｐ２）は、両方の面が汎用グレードの粗さ範囲であってもよいし、両方の面が高平滑グレードの粗さ範囲であってもよい。さらに、第１の面１１Ａおよび第２の面１１Ｂのうち一方の面が高平滑グレードの粗さ範囲で、もう一方の面が汎用グレードの粗さ範囲であってもよい。剥離剤層１２を塗布していない基材１１の第２の面１１Ｂが高平滑グレードの粗さ範囲であると、通常は剥離フィルム１０の巻取りがブロッキングを生じてしまうが、本実施形態の剥離フィルム１ではブロッキングを生じにくい。
【００１６】
高平滑グレードの場合、基材１１の第１の面１１Ａの算術平均粗さＲａ（Ｒａ１）は、１ｎｍ以上４０ｎｍ以下であることが好ましく、２ｎｍ以上２０ｎｍ以下であることがより好ましい。これにより、後述するように、基材１１の第１の面１１Ａ上には、第１の面１１Ａの凹凸を埋めて平滑化された剥離剤層１２が形成される。そのため、算術平均粗さＲａ１が前記範囲内であれば、剥離剤層の外表面１２Ａの平滑化作用が特に顕著となる。
高平滑グレードの場合、基材１１の第１の面１１Ａの最大突起高さＲｐ（Ｒｐ１）は、１０ｎｍ以上５００ｎｍ以下であることが好ましく、１５ｎｍ以上３５０ｎｍ以下であることがより好ましい。これにより、後述するように、基材１１の第１の面１１Ａ上には、第１の面１１Ａの凹凸を埋めて平滑化された剥離剤層１２が形成される。そのため、最大突起高さＲｐ１が前記範囲内であれば、剥離剤層の外表面１２Ａの平滑化作用が特に顕著となる。
【００１７】
高平滑グレードの場合、基材１１の第２の面１１Ｂの算術平均粗さＲａ（Ｒａ２）は、１ｎｍ以上４０ｎｍ以下であることが好ましく、２ｎｍ以上２０ｎｍ以下であることがより好ましい。また、高平滑グレードの場合、基材１１の第２の面１１Ｂの最大突起高さＲｐ（Ｒｐ２）は、１０ｎｍ以上５００ｎｍ以下であることが好ましく、１５ｎｍ以上３５０ｎｍ以下であることがより好ましく、２０ｎｍ以上３００ｎｍ以下であることが特に好ましい。
このように高平滑グレードの基材を使用することにより、剥離フィルム１とこれに製膜されたセラミックグリーンシートが巻き取られても、塗布表面に接触する剥離フィルム１の裏面側（第２の面１１Ｂ側）が平滑であるため、セラミックグリーンシートが押圧されて受けるダメージが無くなり、セラミックコンデンサの品質が向上する。
なお、汎用グレードの場合、基材１１の第１の面１１Ａの算術平均粗さＲａ（Ｒａ１）は、通常、５ｎｍ以上８０ｎｍ以下であり、基材１１の第１の面１１Ａの最大突起高さＲｐ（Ｒｐ１）は、通常、１００ｎｍ以上７００ｎｍ以下である。また、汎用グレードの場合、基材１１の第２の面１１Ｂの算術平均粗さＲａ（Ｒａ２）は、通常、５ｎｍ以上８０ｎｍ以下であり、基材１１の第２の面１１Ｂの最大突起高さＲｐ（Ｒｐ２）は、通常、１００以上７００ｎｍ以下である。
【００１８】
なお、本明細書では、基材１１の第１の面１１Ａおよび第２の面１１Ｂの算術平均粗さＲａおよび最大突起高さＲｐは、ＪＩＳ  Ｂ０６０１−１９９４に準拠して、ミツトヨ社製の表面粗さ測定機ＳＶ３０００Ｓ４（触針式）により測定して求められる値である。そして、本明細書では、特に断りのない限り、「算術平均粗さおよび最大突起高さ」とは、前記のようにして測定して得られる値のことを指す。
【００１９】
基材１１の平均膜厚は、特に限定されないが、１０μｍ以上３００μｍ以下であることが好ましく、１５μｍ以上２００μｍ以下であることがより好ましい。これにより、剥離フィルム１の柔軟性を適度なものとしつつ、引裂きまたは破断などに対する耐性を特に優れたものとすることができる。
【００２０】
（剥離剤層）
本実施形態に係る剥離剤層１２は、基材１１の第１の面１１Ａ上に設けられている。剥離剤層１２は、剥離剤形成用材料の硬化物からなる。そして、本実施形態では、（Ａ）エネルギー線硬化性化合物を用いるので、剥離剤層１２は、剥離剤層形成用材料に活性エネルギー線を照射して硬化することにより形成される。この剥離剤層１２は、剥離フィルム１に平滑性、剥離性およびアンチブロッキング性を付与できる。
【００２１】
剥離剤層１２の外表面１２Ａの算術平均粗さＲａ（Ｒａ０）は、１５ｎｍ以下であることが好ましく、８ｎｍ以下であることがより好ましい。また、剥離剤層１２の外表面の最大突起高さＲｐ（Ｒｐ０）は、５０ｎｍ以下であることが好ましく、４５ｎｍ以下であることがより好ましい。これにより、グリーンシートを剥離剤層１２の外表面１２Ａ側に成形したときに、グリーンシートにピンホールまたは部分的な厚さのばらつきを発生させることをより確実に防止でき、グリーンシートの表面をより高平滑なものにすることができる。
本実施形態による剥離剤層１２であれば、外表面１２Ａが上記のような高平滑であって、かつ、基材１１の第２の面１１Ｂも高平滑である場合であっても、ブロッキングを起こすことはない。
なお、後述する剥離剤層形成用材料は、基材１１の第１の面１１Ａ上に塗布するに際し、適度な流動性を有している。したがって、かかる剥離剤層形成用材料を用いれば、基材１１の第１の面１１Ａの凹凸を容易に埋め込むことができ、その埋め込んだ状態を保持することができる。その結果、剥離剤層１２の基材１１と反対の外表面１２Ａ側に、基材１１の凹凸が影響するのを防ぐことができ、剥離剤層１２の外表面１２Ａを平滑にすることができる。
【００２２】
剥離剤層１２の平均厚さは、０．２μｍ以上２μｍ以下であることが好ましく、０．３μｍ以上１．５μｍ以下であることがより好ましい。剥離剤層１２の平均厚さが前記下限以上であれば、剥離剤層１２の外表面１２Ａの平滑性を向上でき、グリーンシートにピンホールまたは部分的な厚さのばらつきを発生させることをより確実に防止できる。一方、剥離剤層１２の厚さが前記上限以下であれば、剥離剤層１２の硬化収縮による剥離フィルム１のカールの発生を防止でき、また、剥離フィルム１を巻き取ることで接した基材１１の第２の面１１Ｂと剥離剤層１２の外表面１２Ａとでブロッキングが発生することを抑制できる。
【００２３】
剥離剤層１２の弾性率は、３．５ＧＰａ以上８．０ＧＰａ以下であることが好ましく、４．０ＧＰａ以上８．０ＧＰａ以下であることがより好ましい。剥離剤層１２の平均弾性率が前記範囲内であれば、剥離剤層１２の外表面１２Ａが十分に硬く、剥離フィルム同士が密着した場合に、表面に偏析する疎水化シリカが沈み込むのを抑制できる。そのため、疎水化シリカによるアンチブロッキング性の付与効果をより高めることができる。
【００２４】
なお、本明細書では、剥離剤層１２の弾性率は、ナノインデンター（ＭＴＳ社製、商品名「Ｎａｎｏ  Ｉｎｄｅｎｔｅｒ  ＳＡ４」）を用い、圧子の最大押込み深さ１００ｎｍ、歪速度０．０５ｓｅｃ−１、変位振幅２ｎｍ、振動周波数４５Ｈｚの条件にてナノインデンテーション試験を行い、上記剥離フィルムの被膜弾性率を測定した。そして、本明細書では、特に断りのない限り、「弾性率」とは、前記のようにして測定して得られる値のことを指す。
【００２５】
（剥離剤形成用材料）
ここで、本実施形態に係る剥離剤層１２を形成するために用いる剥離剤層形成用材料について説明する。
本実施形態に係る剥離剤層形成用材料は、（Ａ）エネルギー線硬化性化合物と、（Ｂ）疎水化シリカゾルと、（Ｃ）剥離付与成分とを含有するものである。
【００２６】
（エネルギー線硬化性化合物）
本実施形態に係る（Ａ）エネルギー線硬化性化合物としては、特に制限はなく、従来公知のものの中から選択できる。（Ａ）エネルギー線硬化性化合物としては、エネルギー線硬化性のモノマー、オリゴマーおよび樹脂、並びにこれらを含む組成物などが挙げられる。
具体例としては、多官能（メタ）アクリレート、ウレタン（メタ）アクリレート、ポリエステル（メタ）アクリレート、ポリエーテル（メタ）アクリレート、シリコーン（メタ）アクリレートなどが挙げられる。これらは一種を単独で用いてもよく、二種以上を組み合わせて用いてもよい。
多官能（メタ）アクリレートとしては、１，４−ブタンジオールジ（メタ）アクリレート、１，６−ヘキサンジオールジ（メタ）アクリレート、ネオペンチルグリコールジ（メタ）アクリレート、エチレングリコールジ（メタ）アクリレート、プロピレングリコールジ（メタ）アクリレート、ヘキサンジオールジ（メタ）アクリレート、トリメチロールエタントリ（メタ）アクリレート、トリメチロールプロパントリ（メタ）アクリレート、ペンタエリスリトールテトラ（メタ）アクリレート、ジペンタエリスリトールヘキサ（メタ）アクリレート、グリセロールトリ（メタ）アクリレート、並びに、トリアリル（メタ）アクリレートなどが挙げられる。これらは一種を単独で用いてもよく、二種以上を組み合わせて用いてもよい。これらの中でも、剥離剤層１２に適度な堅硬性を付与できることから、ペンタエリスリトールテトラ（メタ）アクリレートまたはジペンタエリスリトールヘキサ（メタ）アクリレートを用いることがより好ましい。
また、多官能(メタ）アクリレートとしては、官能基を含有する多官能（メタ）アクリレートであってもよい。使用される官能基としては水酸基が好ましく、（Ｂ）成分の疎水化シリカゾルの剥離剤層形成用材料中での分散性および形成された剥離剤層１２における遍在性を最適化させることができる。水酸基含有アクリル系化合物の具体例としては、ペンタエリスリトールトリ（メタ）アクリレート、ジペンタエリスリトールトリ（メタ）アクリレート、ジペンタエリスリトールテトラ（メタ）アクリレート、ジペンタエリスリトールペンタ（メタ）アクリレート、トリメチロールプロパンジ（メタ）アクリレート、およびペンタエリスリトールジ（メタ）アクリレートなどが挙げられる。これらは一種を単独で用いてもよく、二種以上を組み合わせて用いてもよい。これらの中でも、剥離剤層１２に適度な堅硬性を付与できることから、ペンタエリスリトールトリ（メタ）アクリレートを用いることがより好ましい。また、多官能（メタ）アクリレートが官能基を有していれば架橋剤による架橋によって、剥離剤層１２をエネルギー線と加熱の２系統の手段で硬化することができ、硬化の程度を所望のレベルとすることができる。
【００２７】
また、多官能（メタ）アクリレートが、ＥＯ（エチレンオキサイド）またはＰＯ（プロピレンオキサイド）付加型の多官能（メタ）アクリレートを含むことも好ましい。
ＥＯ（エチレンオキサイド）またはＰＯ（プロピレンオキサイド）付加型の多官能（メタ）アクリレートとは、ＥＯまたはＰＯ付加型の多価アルコールをアクリル酸でエステル化することによって得られる化合物である。具体的には、ＥＯまたはＰＯ変性グリセロールトリアクリレート、ＥＯまたはＰＯ変性トリメチロールプロパンアクリレート、ＥＯまたはＰＯ変性ペンタエリスリトールテトラアクリレート、並びに、ＥＯまたはＰＯ変性ジペンタエリスリトールヘキサアクリレートなどが挙げられる。これらは一種を単独で用いてもよく、二種以上を組み合わせて用いてもよい。これらの中でも、剥離剤層１２に適度な柔軟性を付与することで剥離剤層１２のクラックまたは割れを防止できることから、ＥＯまたはＰＯ変性ジペンタエリスリトールヘキサアクリレート、ＥＯまたはＰＯ変性トリメチロールプロパンテトラアクリレートを用いても良い。
【００２８】
剥離剤層形成用材料における（Ａ）エネルギー線硬化性化合物の固形分換算の含有量（溶剤を除いた全固形分中における含有割合）は、５０質量％以上であることが好ましい。
【００２９】
（疎水化シリカゾル）
本実施形態に係る（Ｂ）疎水化シリカゾルの種類としては、アルコキシシラン化合物およびクロロシラン化合物などのシリカ微粒子のゾルが挙げられる。（Ｂ）疎水化シリカゾルにより、剥離剤層１２にアンチブロッキング性を付与できる。
アルコキシシラン化合物としては、加水分解性のアルコキシル基を有するケイ素化合物であれば、特に限定されず、例えば一般式（１）で表される化合物が挙げられる。
Ｒ１ｎＳｉ（ＯＲ２）４−ｎ  ・・・（１）
前記一般式において、Ｒ１は、水素原子または非加水分解性基を示す。非加水分解性基としては、アルキル基、置換アルキル基（置換基：ハロゲン原子、エポキシ原子、（メタ）アクリロイルオキシ基など）、アルケニル基、アリール基、およびアラルキル基などが挙げられる。Ｒ２は、低級アルキル基（炭素数が１から１０（好ましくは、炭素数が１から４）のアルキル基）を示す。ｎは、０から２の整数であり、Ｒ１およびＯＲ２がそれぞれ複数である場合、複数のＲ１は同一でも異なっていてもよく、また複数のＯＲ２は、同一でも異なっていてもよい。
【００３０】
ここで、前記一般式（１）で表されるアルコキシシラン化合物としては、テトラメトキシシラン、テトラエトキシシラン、テトラ−ｎ−プロポキシシラン、テトライソプロポキシシラン、テトラ−ｎ−ブトキシシラン、テトライソブトキシシラン、テトラ−ｓｅｃ−ブトキシシラン、テトラ−ｔｅｒｔ−ブトキシシラン、トリメトキシシランヒドリド、トリエトキシシランヒドリド、トリプロポキシシランヒドリド、メチルトリメトキシシラン、メチルトリエトキシシラン、メチルトリプロポキシシラン、メチルトリイソプロポキシシラン、エチルトリメトキシシラン、エチルトリエトキシシラン、プロピルトリエトキシシラン、ブチルトリメトキシシラン、フェニルトリメトキシシラン、フェニルトリエトキシシラン、γ−アクリロイルオキシプロピルトリメトキシシラン、γ−メタクリロイルオキシプロピルトリメトキシシラン、ジメチルジメトキシシラン、メチルフェニルジメトキシシラン、ビニルトリメトキシシラン、ビニルトリエトキシシラン、ジビニルジメトキシシラン、およびジビニルジエトキシシランなどが挙げられる。これらは一種を単独で用いてもよく、二種以上を組み合わせて用いてもよい。
【００３１】
この場合、アルコキシシラン化合物として、ｎが０である化合物、或いは、ｎが１または２でＲ１が水素原子である化合物を完全加水分解すれば無機シリカ系硬化物が得られるし、部分加水分解すれば、ポリオルガノシロキサン系硬化物または無機シリカ系とポリオルガノシロキサン系との混合系硬化物が得られる。
一方、ｎが１または２で、Ｒ１が非加水分解性基である化合物では、非加水分解性基を有するので、部分または完全加水分解により、ポリオルガノシロキサン系硬化物が得られる。
クロロシラン化合物としては、エチルジクロロシラン、エチルトリクロロシラン、ジメチルジクロロシラン、トリクロロシラン、トリメチルクロロシラン、ジメチルジクロロシラン、およびメチルトリクロロシランなどが挙げられる。これらは一種を単独で用いてもよく、二種以上を組み合わせて用いてもよい。
【００３２】
シリカゾルは、シリカ微粒子が水または有機溶媒中で、ゾル状態で分散したものである。
かかる有機溶媒に特に制限はなく、メタノール、エタノール、イソプロパノール、エチレングリコール、ｎ−プロピルセロソルブ、メチルエチルケトン、メチルイソブチルケトン、ジメチルアセトアミド、プロピレングリコールモノメチルエーテル、シクロヘキサン、ベンゼン、およびトルエンなどが挙げられる。これらは一種を単独で用いてもよく、二種以上を組み合わせて用いてもよい。これらの中でも、比較的沸点が高いという観点から、メチルイソブチルケトン、プロピレングリコールモノメチルエーテルがより好ましい。
【００３３】
（Ｂ）疎水化シリカゾルは、シリカ粒子表面のシラノール基の一部又は全部が疎水性基を有する表面改質剤で処理されている疎水化シリカゾルであることを特徴とする。
ここで、表面改質剤としては、シリカ粒子表面上のシラノール基に対して、反応可能な官能基と、疎水基とを併せ持つシランカップリング剤が挙げられる。
（Ｂ）疎水化シリカゾルの市販品としては、例えば、ＣＩＫナノテック社製ＳＩＲＰＧＭ１５ＷＴ％−Ｅ２６などが挙げられる。
【００３４】
（Ｂ）疎水化シリカゾルの疎水化度は、シリカゾルを、ＰＥＴフィルム上に塗工し、溶剤を除去してシリカゾル塗膜を作成し、かかる塗膜に対する水の接触角を測定して判断した。
より具体的には、（Ｂ）疎水化シリカゾルの塗膜を形成した場合に、この塗膜に対する水の接触角は、１００°以上であることが好ましい。
すなわち、シリカゾルの塗膜に対する水の接触角が１００°以上の値であれば、シリカゾルの表面が疎水性であると判断できる。
ここで、図２に（Ｂ）疎水化シリカゾルの偏析状態を概念的に説明するための模式図を示す。
本実施形態に係る剥離剤層形成用材料を用いて塗膜を形成した場合、図２に示すように、疎水化シリカゾルＰは、剥離剤層１２内で、剥離剤層１２の外表面１２Ａに多く存在し、基材１１の第１の面１１Ａ付近および剥離剤層１２内に存在する割合は低いことが理解される。
したがって、少量の疎水化シリカゾルの添加で、剥離剤層１２の表面に、適度な表面粗さを付与できる。そのため、剥離フィルム１同士が重なって時間が経過した場合であっても、基材１１の第２の面１１Ｂと、剥離剤層１２とのブロッキングが生じることを防止することができる。
すなわち、比較的少量の添加で所定のアンチブロッキング性の効果を発揮可能であるため、平滑性に優れる剥離剤層を形成できることが理解される。
なお、（Ｂ）疎水化シリカゾルの塗膜を形成した場合に、この塗膜に対する水の接触角は、１００°以上１３０°以下であることがより好ましい。
一方、シリカゾルの塗膜を形成した場合に、この塗膜に対する水の接触角が１００°未満の値となり、シリカゾルの親水性が高くなると、シリカゾルは、剥離剤層１２の外表面１２Ａに偏析することなく、剥離剤層１２内全体に分散した状態で存在することが確認されている。
したがって、剥離剤層１２にアンチブロッキング性を付与できないことが理解される。
なお、シリカゾルの塗膜を形成した場合に、この塗膜に対する水の接触角を測定する方法は、実施例１において、具体的に説明する。
【００３５】
（Ｂ）疎水化シリカゾルの平均粒子径は、１０ｎｍ以上１００ｎｍ以下であることが好ましい。平均粒子径が１０ｎｍ以上であれば、剥離剤層１２のアンチブロッキング性を更に向上できる。一方、平均粒子径が１００ｎｍ以下であれば、剥離剤層１２の外表面１２Ａの平滑性を確保できる。
したがって、（Ｂ）疎水化シリカゾルの平均粒子径は、１０ｎｍ以上５０ｎｍ以下であることがより好ましく、１５ｎｍ以上４０ｎｍ以下であることがさらに好ましい。
なお、（Ｂ）疎水化シリカゾルの平均粒子径は、レーザー回折錯乱式粒度分布測定装置を用いて求めた粒度分布における積算値５０％での粒径（メジアン径Ｄ５０）である。
【００３６】
（Ｂ）疎水化シリカゾルの含有量は、固形分換算で、前記（Ａ）エネルギー線硬化性化合物１００質量部に対して、０．４質量部以上１００質量部以下であることが好ましく、０．４質量部以上３０質量部以下であることがより好ましく、０．４質量部以上１０質量部以下であることが更により好ましく、０．４質量部以上３質量部以下であることが特に好ましい。含有量が前記下限以上であれば、剥離剤層１２に十分なアンチブロッキング性を付与できる。他方、含有量が前記上限以下であれば、剥離剤層１２と基材１１との密着性を確保できる。
【００３７】
（剥離付与成分）
本実施形態に係る（Ｃ）剥離付与成分としては、例えば、シリコーン化合物、フッ素化合物、及び長鎖アルキル変性化合物等が挙げられる。これらは一種を単独で用いてもよく、二種以上を組み合わせて用いてもよい。特に、（Ｃ）剥離付与成分としては、シリコーン化合物が好ましく、直鎖状または分岐状の分子鎖を有するポリオルガノシロキサンが挙げられる。（Ｃ）剥離付与成分により、剥離剤層１２の剥離性を付与できる。また、ポリオルガノシロキサンは、分子鎖の末端および側鎖の少なくともいずれかに、（メタ）アクリロイル基、ビニル基、水酸基、チオール基、およびマレイミド基よりなる群から選択される少なくとも１種を有する反応性官能基を有することが好ましい。また、ポリオルガノシロキサンは、前記反応性官能基が、直接または２価の連結基を介して、前記分子鎖中のケイ素原子と結合したものであることがより好ましい。前記反応性官能基は、１分子中に少なくとも１個有していればよい。
また、２価の連結基としては、例えば、アルキレン基、アルキレンオキシ基、オキシ基、イミノ基、カルボニル基およびそれらを組み合わせた２価の連結基などが挙げられる。
２価の連結基の炭素数は、１から３０であることが好ましく、１から１０であることがより好ましい。
また、ポリオルガノシロキサンは、必要に応じて２種以上を組み合わせて使用することができる。
【００３８】
このような反応性官能基で置換された変性ポリオルガノシロキサンは、（Ａ）エネルギー線硬化性化合物が活性エネルギー線の照射により硬化する際に架橋構造に組み込まれて固定される。これにより、剥離剤層１２の外表面１２Ａ側に形成されるグリーンシートへ、剥離剤層１２の成分であるポリオルガノシロキサンの移行転着を抑制することができる。
【００３９】
（Ｃ）剥離付与成分を構成する反応性官能基以外の有機基としては、脂肪族不飽和結合を有しない同一または異種の１価の炭化水素基などが挙げられる。
１価の炭化水素基としては、炭素数が１から１２のものが好ましく、炭素数が１から１０のものがより好ましい。
１価の炭化水素基としては、アルキル基（メチル基、エチル基およびプロピル基など）、およびアリール基（フェニル基、トリル基など）などが挙げられる。
また、１価の炭化水素基としては、１価の炭化水素基のうちの８０モル％以上がメチル基であることが好ましい。これにより、剥離剤層１２の剥離性を特に優れたものとすることができる。
【００４０】
（Ｃ）剥離付与成分の含有量は、固形分換算で、前記（Ａ）エネルギー線硬化性化合物１００質量部に対して、０．０１質量部以上２０質量部以下であることが好ましく、０．０２質量部以上１５質量部以下であることがより好ましく、０．０５質量部以上１０質量部以下であることが特に好ましい。含有量が前記下限以上であれば、剥離剤層１２の剥離性を向上できる。他方、含有量が前記上限以下であれば、剥離剤層１２の表面にセラミックスラリーを塗布したときに、セラミックスラリーをはじくことを抑制できる。
【００４１】
（光重合開始剤）
剥離剤層形成用材料を硬化させるために、剥離剤層形成用材料は、（Ｄ）光重合開始剤を含んでいてもよい。（Ｄ）光重合開始剤を含有させることにより、剥離剤層形成用材料に対して活性エネルギー線を照射した際に、効率的に剥離剤層１２を形成することができる。ここで、光重合開始剤とは、紫外線などの活性エネルギー線の照射により、ラジカル種を発生させる化合物をいう。
【００４２】
（Ｄ）光重合開始剤としては、例えば、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノプロパノン−１−オン、４−（２−ヒドロキシエトキシ）フェニル−２−（ヒドロキシ−２−プロピル）ケトン、ベンゾフェノン、ｐ−フェニルベンゾフェノン、４，４−ジエチルアミノベンゾフェノン、ジクロロベンゾフェノン、２−メチルアントラキノン、２−エチルアントラキノン、２−ターシャリーブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミン安息香酸エステル、およびオリゴ［２−ヒドロキシ−２−メチル−１−［４−（１−メチルビニル）フェニル］プロパン］などが挙げられる。これらは一種を単独で用いてもよく、二種以上を組み合わせて用いてもよい。
【００４３】
（Ｄ）光重合開始剤を用いる場合、その含有量は、固形分換算で、前記（Ａ）エネルギー線硬化性化合物１００質量部に対して、０．５質量部以上２０質量部以下であることが好ましく、０．２質量部以上２０質量部以下であることがより好ましく、０．５質量部以上１５質量部以下であることが特に好ましい。含有量が前記範囲内であれば、剥離剤層１２の厚さが、酸素阻害により硬化性が得られ難い範囲の厚さであっても、特に優れた硬化性を得ることができる。
【００４４】
本実施形態に係る剥離剤層形成用材料は、前記（Ａ）成分、前記（Ｂ）成分、前記（Ｃ）成分および前記（Ｄ）成分以外に、その他の成分を含んでいてもよい。その他の成分としては、例えば、架橋剤、酸化防止剤、紫外線吸収剤、帯電防止剤、重合促進剤、重合禁止剤、赤外線吸収剤、および可塑剤などが挙げられる。架橋剤としては、前記（Ａ）成分の官能基に水酸基が用いられる場合には、多価イソシアネート化合物、多価エポキシ化合物、多価アジリジン化合物、および多価金属キレート化合物などを用いることができる。
その他の成分を用いる場合、その含有量は、固形分換算で、前記（Ａ）エネルギー線硬化性化合物１００質量部に対して、０．０１質量部以上５質量部以下であることが好ましく、０．０２質量部以上３質量部以下であることがより好ましく、０．０５質量部以上２質量部以下であることが特に好ましい。
【００４５】
本実施形態に係る剥離剤層形成用材料は、前記（Ａ１）成分および前記（Ｂ）成分などを混合し、分散させることにより製造できる。なお、剥離剤層形成用材料を製造する際には、必要に応じて、溶剤を配合してもよい。
本実施形態に係る溶剤としては、例えば、メチルアルコール、エチルアルコール、ｎ−プロピルアルコール、イソプロピルアルコール、ｎ−ブチルアルコール、イソブチルアルコール、ペンチルアルコール、エチルセロソルブ、ベンゼン、トルエン、キシレン、エチルベンゼン、シクロヘキサン、エチルシクロヘキサン、酢酸エチル、酢酸ブチル、メチルエチルケトン、メチルイソブチルケトン、シクロヘキサノン、テトラヒドロフラン、プロピレングリコールモノメチルエーテル、および水などが挙げられる。これらは一種を単独で用いてもよく、二種以上を組み合わせて用いてもよい。
【００４６】
（剥離フィルムの製造方法）
次に、前述した本実施形態の剥離フィルム１を製造する方法について説明する。
本実施形態の剥離フィルム１は、基材１１を準備する基材準備工程と、剥離剤層形成用材料を塗布して乾燥させることで塗布層を形成する塗布層形成工程と、塗布層に、活性エネルギー線を照射して硬化させることにより剥離剤層１２を形成する剥離剤層形成工程とを備える方法で製造できる。
【００４７】
基材準備工程においては、基材１１を準備する。
基材１１の第１の面１１Ａに、表面処理を施すことができる。これにより、基材１１と、基材１１の第１の面１１Ａ側に設けられる剥離剤層１２との密着性を特に優れたものとすることができる。
【００４８】
表面処理としては、例えば、コロナ放電処理、プラズマ放電処理、クロム酸化処理（湿式）、火炎処理、熱風処理、オゾン、および紫外線照射処理などが挙げられる。これらの表面処理は、基材１１の種類に応じて適宜選ばれるが、一般にコロナ放電処理が効果および操作性の観点から好ましく用いられる。
【００４９】
塗布層形成工程においては、前述の剥離剤層形成用材料を、基材１１の第１の面１１Ａ上に塗布し、乾燥させる。これにより、塗布層を得る。
前述の剥離剤層形成用材料を用いれば、基材１１の第１の面１１Ａの凹凸を埋めることができる。その結果、剥離剤層１２の外表面１２Ａを平滑にすることができる。
【００５０】
剥離剤層形成用材料を塗布する方法としては、例えば、グラビアコート法、バーコート法、スプレーコート法、スピンコート法、エアーナイフコート法、ロールコート法、ブレードコート法、ゲートロールコート法、およびダイコート法などが挙げられる。
剥離剤層形成用材料を乾燥する方法としては、特に限定されないが、例えば、熱風乾燥炉などで乾燥する方法などが挙げられる。
【００５１】
乾燥条件としては、特に限定されないが、乾燥温度は、５０℃以上１３０℃以下であることが好ましく、乾燥時間は５秒間以上１分間以下であることが好ましい。これにより、塗布層の不本意な変質を防ぐことができるとともに、塗布層を特に効率よく形成することができる。その結果、最終的に得られる剥離フィルム１の生産性を向上させることができる。また、乾燥温度が前記範囲内であると、剥離剤層形成用材料が溶剤などを含むものである場合に、乾燥時の溶剤などの蒸発を伴う、塗布層の反りまたはひびなどの発生を防止できる。
【００５２】
剥離剤層形成工程においては、前記塗布層形成工程に得られた塗布層に、活性エネルギー線を照射して硬化させることにより剥離剤層１２を形成する。
この工程において、前記塗布層形成工程にて、基材１１の第１の面１１Ａの凹凸を的確に埋め込んだ塗布層を、その外表面１２Ａの平滑性を保持したまま硬化する。その結果、外表面１２Ａが十分に平滑な剥離剤層１２を得ることができる。また、剥離剤層形成用材料が、前述したような構成成分を含むことにより、適度の導電性を有する剥離剤層１２を得ることができる。
【００５３】
活性エネルギー線としては、例えば、電磁波（赤外線、可視光線、紫外線およびＸ線など）および粒子線（電子線、イオンビーム、中性子線およびα線など）などが挙げられる。これらの中でも、紫外線または可視光線を用いることが好ましく、紫外線を用いることがより好ましい。これにより、剥離剤層１２を、より容易かつ確実に形成することができる。
【００５４】
活性エネルギー線として紫外線が用いられる場合には、塗布層を硬化する硬化時間を十分に短くしつつ、塗布層を均一に硬化させることができる。また、活性エネルギー線を照射する手段としては、特に限定されず、種々の一般的手段を利用することができる。例えば光源としては、圧水銀ランプ、メタルハライドランプ、およびエキシマランプなどの光源ランプを用いることができる。
【００５５】
活性エネルギー線（紫外線）を照射する場合には、活性エネルギー線の照射量は、積算光量が３０ｍＪ／ｃｍ２以上４００ｍＪ／ｃｍ２以下であるのが好ましく、５０ｍＪ／ｃｍ２以上３００ｍｍＪ／ｃｍ２以下であることがより好ましい。また、活性エネルギー線の照度が０．１Ｗ／ｃｍ２以上４．０Ｗ／ｃｍ２以下であることが好ましい。紫外線の照射量および照度が前記範囲内であれば、塗布層をより均一にかつ確実に硬化させることができる。
【００５６】
（剥離フィルムの使用方法）
次に、前述した本実施形態の剥離フィルム１を使用する方法について説明する。
本実施形態の剥離フィルム１を用いてセラミックコンデンサを製造できる。セラミックコンデンサの製造方法としては、例えば、剥離フィルム１の剥離剤層１２の表面に、セラミック粉末分散スラリーを塗布し、乾燥してグリーンシートを形成した後、剥離フィルム１から剥離したグリーンシートを積層し、焼成して得られたセラミックシートに電極を形成する方法が挙げられる。本実施形態の剥離フィルム１は、ブロッキングを起こしにくいため、剥離剤層１２の外表面１２Ａおよび基材１１の第２の面１１Ｂの両方を高平滑にできる。これにより、本実施形態の剥離フィルム１を用いて形成されたグリーンシートによりセラミックコンデンサを形成すれば、短絡による不具合の発生が防止された信頼性の高いセラミックコンデンサを得ることができる。
【００５７】
（実施形態の作用効果）
本実施形態によれば、次のような作用効果を奏することができる。
（１）（Ａ）エネルギー線硬化性化合物を含有する剥離剤層形成用材料は、基材１１の第１の面１１Ａの凹凸を容易に埋め込むことができ、その埋め込んだ状態を保持することができる。その結果、剥離剤層１２の基材１１と反対の外表面１２Ａ側に、基材１１の凹凸が影響するのを防ぐことができ、剥離剤層１２の外表面１２Ａを平滑にすることができる。
（２）（Ｂ）疎水化シリカゾルによれば、少ない含有量でも、剥離剤層１２に十分なアンチブロッキング性を付与できる。そして、（Ｂ）疎水化シリカゾルを用いても、剥離剤層１２の外表面１２Ａの平滑性を維持できる。さらに、（Ｃ）剥離付与成分により、剥離剤層１２に剥離性も付与できる。
【００５８】
本実施形態に係るグリーンシート形成用剥離フィルムのより具体的な例としては、例えば、以下のようなグリーンシート形成用剥離フィルムの例が挙げられるが、本発明は、このような例に限定されない。
本実施形態に係るグリーンシート形成用剥離フィルムの一例として、基材と、前記基材の片面に設けられた剥離剤層とを備え、前記剥離剤層は、（Ａ）エネルギー線硬化性化合物としての水酸基含有アクリル系化合物と、（Ｂ）疎水化シリカゾルと、（Ｃ）剥離付与成分としてのシリコーン化合物と、を含有する剥離剤形成用材料の硬化物からなる、グリーンシート形成用剥離フィルムが挙げられる。
本実施形態に係るグリーンシート形成用剥離フィルムの一例として、基材と、前記基材の片面に設けられた剥離剤層とを備え、前記剥離剤層は、（Ａ）エネルギー線硬化性化合物としての水酸基含有アクリル系化合物と、（Ｂ）疎水化シリカゾルと、（Ｃ）剥離付与成分としてのシリコーン化合物と、（Ｄ）光重合開始剤と、を含有する剥離剤形成用材料の硬化物からなる、グリーンシート形成用剥離フィルムが挙げられる。
【００５９】
［実施形態の変形］
本発明は前述の実施形態に限定されるものではなく、本発明の目的を達成できる範囲での変形、改良などは本発明に含まれるものである。
例えば、前述の実施形態では、基材１１は単層構造のものとして説明したが、これに限定されない。基材１１は、同種または異種の２層以上の多層構造をなすものであってもよい。また、剥離剤層１２についても同様に、単層構造のものとして説明したが、これに限定されない。剥離剤層１２についても、同種または異種の２層以上の多層構造をなすものであってもよい。
また、例えば、前述した実施形態では、基材１１の第１の面１１Ａに剥離剤層１２を設けたグリーンシート形成用剥離フィルムについて説明したが、これに限定されない。基材１１の第２の面１１Ｂ側に剥離剤層１２を設けてもよい。
【実施例】
【００６０】
次に、本発明を実施例および比較例によりさらに詳細に説明するが、本発明はこれらの例によってなんら限定されるものではない。なお、実施例および比較例にて用いた材料を以下に示す。
（（Ａ）成分）
エネルギー線硬化性化合物：ペンタエリスリトールトリアクリレート、商品名「ＮＫエステル  Ａ−ＴＭＭ−３Ｌ」、新中村化学工業社製、固形分１００質量％
（（Ｂ）成分）
シリカゾルＡ：疎水化シリカゾル、平均粒子径３０ｎｍ、商品名「ＳＩＲＰＧＭ１５ＷＴ％−Ｅ２６」、ＣＩＫナノテック社製
シリカゾルＢ：疎水化シリカゾル、平均粒子径３０ｎｍ、商品名「ＳＩＲＭＩＢＫ１５ＷＴ％−Ｅ８３」、ＣＩＫナノテック社製
（他の成分）
シリカゾルＣ：シリカゾル、平均粒子径１００ｎｍ、商品名「ＳＩＲＭＩＢＫ１５ＷＴ％−Ｋ１８」、ＣＩＫナノテック社製
シリカゾルＤ：シリカゾル、平均粒子径３０ｎｍ、商品名「ＯＳＣＡＬ−１６３２」、日揮触媒化成社製
シリカゾルＥ：シリカゾル、平均粒子径１５ｎｍ、商品名「ＭＩＢＫ−ＳＴ」、日産化学工業社製
シリカゾルＦ：シリカゾル平均粒子径１００ｎｍ、商品名「ＳＩＲＭＩＢＫ−Ｅ６５」、ＣＩＫナノテック社製
（（Ｃ）成分）
剥離付与成分：商品名「ＳＨ−２８」、東レ・ダウコーニング社製
（（Ｄ）成分）
光重合開始剤：商品名「イルガキュア１８４」、ＢＡＳＦ社製【００６１】
［実施例１］
先ず、基材としてのポリエチレンテレフタレートフィルム（商品名「ルミラーＵ４８」、東レ社製、厚さ：３８μｍ、第１の面の算術平均粗さＲａ（Ｒａ１）：２ｎｍ、第１の面の最大突起高さＲｐ（Ｒｐ１）：１５ｎｍ、第２の面の算術平均粗さＲａ（Ｒａ２）：２ｎｍ、第２の面の最大突起高さＲｐ（Ｒｐ２）：１５ｎｍ）を準備した。
次に、エネルギー線硬化性化合物１００質量部と、シリカゾルＡ０．４質量部と、剥離付与成分５質量部と、光重合開始剤５質量部と、を混合し、プロピレングリコールモノメチルエーテルで希釈して、固形分１５質量％の剥離剤層形成用材料を得た。
次いで、得られた剥離剤層形成用材料をマイヤーバーで基材の第１の面上に塗布して、７０℃で１分間乾燥させた後、高圧水銀ランプを用いて、紫外線を照射（積算光量：３００ｍＪ／ｃｍ２）して剥離剤層（厚さ：１μｍ）を形成し、グリーンシート形成用剥離フィルムを得た。【００６２】
［実施例２〜７および比較例１〜５］
表１に示す組成に従い各材料を配合した以外は実施例１と同様にして、剥離剤層形成用材料を得た。
また、得られた剥離剤層形成用材料を用いた以外は実施例１と同様にして、グリーンシート形成用剥離フィルムを作製した。【００６３】
［シリカゾルおよび剥離フィルムの評価］
シリカゾルの評価（シリカゾルの接触角）、および、剥離フィルムの評価（アンチブロッキング性、剥離剤層の表面粗さ、および剥離剤層の弾性率）を以下のような方法で行った。得られた結果を表１に示す。
（１）シリカゾルの接触角
実施例および比較例で用いたシリカゾルを用いて、平坦なガラス基板上にシリカゾル塗膜を形成した。そして、ガラス基板を静置し、ガラス基板の傾きを０度としたときに、水滴２μＬを滴下し、液滴が静止したところで、Ｙｏｕｎｇの式にて水接触角を求めた。
（２）アンチブロッキング性
剥離フィルムを１００ｍｍ×１００ｍｍの大きさに切り出し、２枚以上の同じ剥離フィルムを重ねる。そこに、１０ｋｇ/ｍ２となるように荷重をかけ、５日後に重ね合わせた
剥離フィルムを蛍光灯下、目視にてブロッキングの有無を確認した。そして、以下の基準に従って、アンチブロッキング性を評価した。
Ａ：フィルム面同士の貼り付きが生じていない。
Ｂ：フィルム面同士の貼り付きが生じている。【００６４】
（３）剥離剤層の表面粗さ
剥離フィルムの剥離剤層の表面粗さ（算術平均粗さＲａ０および最大突起高さＲｐ０、単位：ｎｍ）を、Ｖｅｅｃｏ社製の光干渉式表面粗さ計「ＷＹＫＯ−１１００」を用いて、ＰＳＩモードで、レンズ倍率５０倍の条件で、測定した。
（４）剥離剤層の弾性率
ナノインデンター（ＭＴＳ社製、商品名「Ｎａｎｏ  Ｉｎｄｅｎｔｅｒ  ＳＡ４」）を用い、圧子の最大押込み深さ１００ｎｍ、歪速度０．０５ｓｅｃ−１、変位振幅２ｎｍ、振動周波数４５Ｈｚの条件にてナノインデンテーション試験を行い、上記剥離フィルムの被膜弾性率を測定した。【００６５】
【表１】
2018163923.tif 000003
【００６６】
表１に示す結果からも明らかなように、疎水化シリカゾルを含有する剥離剤形成用材料を用いた場合（実施例１〜７）には、剥離剤層および基材の第２の面がともに高平滑であっても、十分なアンチブロッキング性を有するグリーンシート形成用剥離フィルムが得られることが確認された。
【産業上の利用可能性】
【００６７】
本発明のグリーンシート形成用剥離フィルムは、セラミックグリーンシートを成形する技術として好適に用いることができる。
【符号の説明】
【００６８】
１…剥離フィルム、１１…基材、１２…剥離剤層、１２Ａ…剥離剤層の外表面。
【図１】
2018163923.tif 000004
【図２】
2018163923.tif 000005
【国際調査報告】
2018163923.tif 000006
2018163923.tif 000007